(57)【要約】【課題】着色材料が紫外線によって劣化し難く、屋外用コーティングとして適用可能な諸性能を有する着色被膜積層体を提供する。【解決手段】（ａ）バインダー、（ｂ）着色材料、（ｃ）平均一次粒子径が３０ｎｍ未満である金属酸化物、を含有する着色層の上に、（ａ）バインダー、（ｄ）平均一次粒子径が３０〜２００ｎｍである金属酸化物、を含有する紫外線遮蔽層を積層する。特に本発明は、前記（ｂ）着色材料が有機質着色材料である場合に、顕著な効果を発揮することができる。【選択図】なし【特許請求の範囲】
【請求項１】
（ａ）バインダー、（ｂ）着色材料、（ｃ）平均一次粒子径が３０ｎｍ未満である金属酸化物、を含有する着色層の上に、
（ａ）バインダー、（ｄ）平均一次粒子径が３０〜２００ｎｍである金属酸化物、を含有する紫外線遮蔽層が積層されてなることを特徴とする着色被膜積層体。
【請求項２】
前記（ｂ）着色材料が有機質着色材料であることを特徴とする請求項１記載の着色被膜積層体。
【請求項３】
前記（ｂ）着色材料が有機質熱可逆性発消色材料であることを特徴とする請求項１記載の着色被膜積層体。
【発明の詳細な説明】
【０００１】
本発明は、優れた耐紫外線性を有する着色被膜積層体に関するものである。
【０００２】
【従来の技術】
従来、コーティング分野においては、様々な着色材料が使用されている。このような着色材料は、その材料の化学的特性、物理的特性等に応じて、それぞれ特有の発色性能を有している。コーティング材においては、これら着色材料を適宜選択し、組合わせることによって種々の色彩を表出することが可能となる。
一般的な着色材料としては、例えば、有機顔料、無機顔料、金属粉顔料、染料等が挙げられる。このような着色材料の１種または２種以上をバインダーに混合分散することによって、均一な発色性能を有するコーティング材を得ることができる。
【０００３】
この他の着色材料としては、熱により色相が変化する熱可逆性発消色材料が挙げられる。この熱可逆性発消色材料は、一定の温度範囲でサーモクロミズムを示す材料であり、例えば、普通の温度計では測定し難いような発熱体の表面温度やその分布を知るための示温塗料等として用いられている。
サーモクロミズムを示す材料としては、有機系材料、無機系材料、液晶材料等が知られている。このうち、無機系材料は、水銀等の有害元素を含んでいる場合が多く、人体へ直接害を与える可能性があるため、あまり実用的ではない。これに対し、有機系材料や液晶材料は、安全性が高く、また色種と変色温度が自由に選べる等の利点を有することから、実用的な使用が期待できるものである。
【０００４】
【発明が解決しようとする課題】
上述のような各種着色材料を含むコーティング材によって被膜を形成すれば、その被膜形成初期段階においては、所望の色彩を表出することができる。
しかし、太陽光が直射される屋外用等のコーティング材として使用した場合は、紫外線等による影響を大きく受けるため、それぞれの着色材料本来の色相が経時的に変化してしまうおそれがある。退色の程度は、着色材料の種類やその混合比率等にもよるが、どのような着色材料であっても、退色を完全に防止することは困難である。特に、着色材料として退色しやすいものを使用する場合は、その適用箇所が紫外線等の影響を受けないような部分に限定されてしまうこととなる。
【０００５】
特開平２−１２０３７５号公報では、着色コーティング材の耐紫外線性を向上させる技術として、常温硬化型フッソ樹脂クリヤー塗料の樹脂成分に対して紫外線吸収剤を約９％以上添加して第１層を形成し、更に常温硬化型フッソ樹脂クリヤー塗料のみの第２層を積層形成することが提案されている。
しかしながら、該公報の方法では、多量の紫外線吸収剤が必要となるため、形成被膜の透明性が低下したり、あるいは耐水性等の被膜物性が低下する等の問題が生じやすい。また、経時的に紫外線吸収剤がブリードし、被膜表面を軟化させ、耐汚染性等が損われるおそれがある。さらに、該公報で使用している紫外線吸収剤は有機系物質であるため、経時的に紫外線吸収能が低下するおそれもある。
【０００６】
本発明は、このような点に鑑みなされたものであり、着色材料が紫外線によって劣化し難く、屋外用コーティングとして適用可能な諸性能を有する着色被膜積層体を提供することを目的とするものである。
【０００７】
【課題を解決するための手段】
上述の課題を解決するため、本発明者は鋭意検討の結果、着色材料を含むコーティング材に、平均一次粒子径が３０ｎｍ未満である金属酸化物を含有させ、その形成被膜上に、平均一次粒子径が３０〜２００ｎｍである金属酸化物を含むコーティング材を積層することが有効であることを見出し、本発明の完成に到った。
【０００８】
すなわち、本発明は以下の特徴を有するものである。
１．（ａ）バインダー、（ｂ）着色材料、（ｃ）平均一次粒子径が３０ｎｍ未満である金属酸化物、を含有する着色層の上に、
（ａ）バインダー、（ｄ）平均一次粒子径が３０〜２００ｎｍである金属酸化物、を含有する紫外線遮蔽層が積層されてなることを特徴とする着色被膜積層体。
２．前記（ｂ）着色材料が有機質着色材料であることを特徴とする１．記載の着色被膜積層体。
３．前記（ｂ）着色材料が有機質熱可逆性発消色材料であることを特徴とする１．記載の着色被膜積層体。
【０００９】
【発明の実施の形態】
以下、本発明をその実施の形態とともに詳細に説明する。
【００１０】
着色層
本発明における着色層は、（ａ）バインダー、（ｂ）着色材料、（ｃ）平均一次粒子径が３０ｎｍ未満である金属酸化物、を含有する組成物を乾燥硬化させることによって形成することができる。
【００１１】
（ａ）バインダー（以下「（ａ）成分」という）は、（ｂ）着色材料（以下「（ｂ）成分」という）の発色性能を著しく阻害しないものであれば、特に限定されず各種のものを使用することができる。このうち、（ａ）成分としては透明性を有する樹脂バインダーが好適である。樹脂バインダーとしては、例えば、エチレン樹脂、酢酸ビニル樹脂、ポリエステル樹脂、アルキッド樹脂、塩化ビニル樹脂、エポキシ樹脂、アクリル樹脂、ウレタン樹脂、ふっ素樹脂等、あるいはこれらを複合したもの等が挙げられる。これらは１種または２種以上で使用することができる。（ａ）成分の形態は、特に限定されず、例えば、溶剤可溶型樹脂、非水分散型樹脂、水可溶型樹脂、水分散型樹脂、無溶剤型樹脂等のいずれであってもよい。
【００１２】
着色層における（ｂ）成分としては、何らかの色彩を付与できるものであれば、特に限定されず、例えば、フタロシアニンブルー、フタロシアニングリーン等のフタロシアニン系顔料、モノアゾレッド、ファーストエロー、パーマネントイエロー、ジスアゾイエロー等のアゾ系顔料、ペリレンレッド等のペリレン系顔料、キナクリドンレッド等のキナクリドン系顔料、イソインドリノン系顔料、メチン・アゾメチン系顔料、ベンズイミダゾロン系顔料、ジオキサジン系顔料等の有機質顔料；酸化チタン、酸化亜鉛、酸化鉄等の金属酸化物（但し平均一次粒子径が２００ｎｍを超えるもの）、その他カーボンブラック、モリブデンレッド、コバルトブルー、マンガンバイオレット、紺青、群青等の無機質顔料；アルミニウム、ニッケル、ステンレス等の金属粉顔料；パール顔料、蛍光顔料、蓄光顔料等の特殊顔料；塩基性染料、酸性染料、直接染料、建染染料、分散染料、反応染料、けい光染料等の各種染料；電子供与性呈色性有機化合物、電子受容性化合物、有極性有機化合物を含むマイクロカプセル、あるいは液晶等の有機質熱可逆性発消色材料；
等を使用することができる。これらは１種または２種以上で使用することができる。
【００１３】
本発明は、特に（ｂ）成分が耐紫外線性に劣るものである場合に、大きな効果を発揮することができる。このような（ｂ）成分としては、有機質顔料、染料、有機質熱可逆性発消色材料等の有機質着色材料が挙げられる。このうち、特に（ｂ）成分が有機質熱可逆性発消色材料である場合に、本発明は最大の効果を発揮することができる。
【００１４】
通常の顔料や染料は、温度が変化してもその発色性は変わらない。これに対し、発消色材料は、加熱によって顕著に変色する性質を有しており、温度が元に戻っても復色しない不可逆性タイプと、温度が元に戻ると復色する可逆性タイプの２種に分類される。
有機質熱可逆性発消色材料は、後者の可逆性タイプに属する発消色材料であり、変色の精度が高く、色種と変色温度を自由に選定することができる等の利点を有するものである。具体的に、有機質熱可逆性発消色材料としては、（ｐ）電子供与性呈色性有機化合物、電子受容性化合物、有極性有機化合物を含むマイクロカプセル（以下「（ｐ）成分」という）、あるいは（ｑ）液晶が好適である。
【００１５】
（ｐ）成分は、電子供与性呈色性有機化合物（色彩成分）と、それとの結合により別の色を出させる電子受容性化合物（発色剤）と、ある温度を境にして色彩成分と発色剤との結合を切って、いずれかの成分を溶解させる能力を有する有極性有機化合物（消色剤）の３成分が封じ込まれたものである。すなわち、低温下では、色彩成分と発色剤との結合による第１の色が表出され、高温下では、消色剤の活性によって色彩成分と発色剤との結合が切れ、第２の色が表出されるものである。
【００１６】
具体的に、（ｐ）成分に含まれる電子供与性呈色性有機化合物としては、例えば、ジアリールフタリド類、トリアリールメタンフタリド類、ロイコトリアリールメタン類、ロイコキサンテン類、ロイコフェノチアジン類、ロイコフェノキサジン類、ロイコオキサジン類、ロイコインジゴイド類、ロイコオーラミン類、アシルオーラミン類、アリールオーラミン類、ジアリールメタン類、ジアリールフタリド類、ポリアリールカルビノール類、インドリン類、インドリルフタリド類、アザフタリド類、フルオラン類、チオフルオラン類、スピロピラン類、ローダミンＢラクタム類、クロメノピラゾール類、メチン類、キナゾリン類、ジアザキサンテン類、ビスラクトン類、フルオレン類等が挙げられる。
電子受容性化合物としては、例えば、１，２，３−トリアゾール類、フェノール類、チオ尿素誘導体、オキシ芳香族カルボン酸等が挙げられる。
有極性有機化合物としては、例えば、アルコール類、アルコール・アクリロニトリル付加物、アゾメチン類、エステル類等が挙げられる。
上述の成分の他、（ｐ）成分には、必要に応じて界面活性剤、親水性保護コロイド物質等が含まれていてもよい。
【００１７】
（ｐ）成分のマイクロカプセル形成には、通常、熱可塑性樹脂が使用される。このような熱可塑性樹脂としては、従来公知のものを広く使用することができる。この熱可塑性樹脂膜中には、マトリックス状態で有機フォトクロミック化合物が含まれていてもよい。
【００１８】
一方、（ｑ）液晶としては、例えば、コレステリック液晶、テルフェニル液晶、ネマチック液晶等を使用することができる。これらをマイクロカプセルに封じ込めたものを使用することもできる。
【００１９】
着色層における（ｃ）平均一次粒子径が３０ｎｍ未満である金属酸化物（以下「（ｃ）成分」という）は、上述の（ｂ）成分が紫外線によって劣化するのを抑制する成分である。
このような（ｃ）成分としては、例えば、酸化チタン、酸化亜鉛、酸化セリウム、酸化鉄等が挙げられる。また、これら金属酸化物の表面を、シリカ、アルミナ、シリコーン、ステアリン酸塩、ラウリン酸塩、ヘキサメタリン酸塩等で被覆したものも使用可能である。これらは１種または２種以上で使用することができる。
（ｃ）成分の平均一次粒子径は３０ｎｍ未満、好ましくは１〜２５ｎｍ、より好ましくは５〜２０ｎｍである。平均一次粒子径がこの値より大きい場合は、（ｂ）成分の退色を十分に抑制することが困難となる。
なお、本発明における平均一次粒子径は、透過型電子顕微鏡を用いた観察によって算出される値である。
【００２０】
着色層を構成する各成分の重量固形分比率は、特に限定されるものではないが、（ａ）成分１００重量部に対し、（ｂ）成分が通常１〜５０重量部（好ましくは３〜３０重量部）、（ｃ）成分が通常１〜５０重量部（好ましくは３〜３０重量部）である。
（ｂ）成分の比率が大きい場合は、着色層に割れが生じやすくなり、（ｂ）成分の比率が小さい場合は、着色層の発色性能が不十分となる。
（ｃ）成分の比率が大きい場合は、着色材料の発色性能が阻害されるおそれがあり、（ｃ）成分の比率が小さい場合は、着色材料の劣化を抑制することが困難となる。
【００２１】
着色層は上述の成分を必須とするものであるが、必要に応じて、界面活性剤、触媒、消泡剤、分散剤、架橋剤、増粘剤、保湿剤、難燃剤、香料等の添加剤を含むこともできる。
【００２２】
紫外線遮蔽層
本発明における紫外線遮蔽層は、上述の着色層上に形成するものである。
紫外線遮蔽層は、（ａ）バインダー、（ｄ）平均一次粒子径が３０〜２００ｎｍである金属酸化物（以下「（ｄ）成分」という）、を含有する組成物を乾燥硬化させることによって形成することができる。本発明では、このような積層構造を採用することによって着色層の経時的な退色を十分に抑制することが可能となる。
【００２３】
（ａ）バインダーとしては、着色層における（ａ）成分として例示したものと同様のものを使用することができる。紫外線遮蔽層におけるバインダーとしても、透明性を有するものが望ましく、樹脂バインダーが好適である。
【００２４】
紫外線遮蔽層における（ｄ）成分としては、着色層における（ｃ）成分より平均一次粒子径が大きなものを使用する。具体的に、（ｄ）成分の平均一次粒子径は３０〜２００ｎｍ、好ましくは３０〜１００ｎｍ、さらに好ましくは３０〜６０ｎｍである。このような粒子径を有する金属酸化物を使用することにより、被膜の透明性を確保しつつ、十分な耐紫外線性を得ることができる。
（ｄ）成分の平均一次粒子径がこの値より大きい場合は、紫外線遮蔽層が白濁し、着色層の色彩を阻害するおそれがある。平均一次粒子径が小さい場合は、着色層における着色材料の劣化を抑制することが困難となる。
（ｄ）成分としては、粒子径が異なる以外は着色層における（ｃ）成分と同種の金属酸化物を使用することができる。例えば、酸化チタン、酸化亜鉛、酸化セリウム、酸化鉄等、あるいはこれら金属酸化物の表面を、シリカ、アルミナ、シリコーン、ステアリン酸塩、ラウリン酸塩、ヘキサメタリン酸塩等で被覆したものが使用可能である。これらは１種または２種以上で使用することができる。
【００２５】
紫外線遮蔽層を構成する各成分の重量固形分比率は、特に限定されるものではないが、（ａ）成分１００重量部に対し、（ｄ）成分が通常１〜５０重量部（好ましくは３〜３０重量部）である。
（ｄ）成分の比率が大きい場合は、紫外線遮蔽層が白濁し、着色層の色彩を阻害するおそれがある。（ｄ）成分の比率が小さい場合は、紫外線遮蔽効果が低下し、着色材料の劣化を抑制することが困難となる。
【００２６】
紫外線遮蔽層は上述の成分を必須とするものであるが、必要に応じて、界面活性剤、触媒、消泡剤、分散剤、架橋剤、増粘剤、保湿剤、難燃剤、香料等の添加剤を含むこともできる。
【００２７】
積層体の形成方法
本発明の積層体は、耐紫外線性が要求される部位・物品に対し適用することができる。適用可能な部位・物品としては、例えば、建築物、土木構造物、運搬車両、一般車両、航空機、船舶、貯蔵タンク、電化製品等が挙げられる。このうち、本発明は特に建築物の壁面、屋根、屋上等に対して適用することが望ましい。このような部位・物品を構成する基材としては、例えば、コンクリート、無機成型板、タイル、プラスチック、金属、ガラス等が挙げられる。これら基材は、既に何らかの被膜が形成されたもの等であってもよい。
【００２８】
本発明は、上述の部位・物品に対し、着色層、紫外線遮蔽層が順に積層されたものである。最終的にこのような積層体が形成される限り、その積層方法は特に限定されず、各種の方法を採用することができる。具体的な積層方法としては、例えば、上述の（ａ）、（ｂ）、及び（ｃ）成分を含む塗料を塗装して着色層を形成させた後、（ａ）及び（ｄ）成分を含む塗料を塗装して紫外線遮蔽層を形成させる方法、あるいは、予め着色層上に紫外線遮蔽層を積層したシート状物を粘接着剤等を用いて貼り付ける方法等が挙げられる。
塗装を行う場合には、例えば、刷毛、コテ、スプレー、ローラー、ロールコーター、フローコーター等を使用することができる。また、必要に応じて水、有機溶剤等で希釈して塗装することもできる。
【００２９】
本発明の積層体は、対象となる部位・物品の全面に適用してもよいし、これらの一部に適用することもできる。部分的に適用する場合は、各種の図柄、文字、模様等を形成することも可能である。
積層体の膜厚は、用途に応じて適宜設定することができる。通常、着色層は３０〜３００μｍ、紫外線遮蔽層は５〜３００μｍ程度である。
【００３０】
本発明では、着色層中の成分として平均一次粒子径が３０ｎｍ未満である金属酸化物を使用し、その上の紫外線遮蔽層中の成分として平均一次粒子径が３０〜２００ｎｍである金属酸化物を使用することにより、耐紫外線性に優れた着色被膜積層体を得ることができる。その作用機構については明らかではないが、それぞれの層に含まれる金属酸化物の紫外線吸収能及び紫外線反射能が最大限に発揮されるためと推察される。
また、本発明の積層体では、有機系紫外線吸収剤を使用した場合のようなブリード発生の問題がなく、被膜の耐汚染性低下を招くおそれもない。さらに、経時的に紫外線遮蔽能が低下することがなく、長期にわたり着色材料の退色を抑制することもできる。
【００３１】
【実施例】
以下に実施例及び比較例をあげて本発明をより明らかにする。
【００３２】
なお、実施例、比較例における着色層用組成物及び紫外線遮蔽層用組成物は、以下の原料を使用することにより製造した。
・バインダー１：水溶性アクリルシリコン樹脂（固形分３０重量％）
・バインダー２：酢酸ビニルエマルション（固形分５０重量％）
・着色材料１：有機質熱可逆性発消色材料分散液（固形分５０重量％、変色温度１４〜２３℃、低温域での色相：マゼンダ、高温域での色相：無色透明）
・着色材料２：有機質熱可逆性発消色材料分散液（固形分５０重量％、変色温度１４〜２３℃、低温域での色相：オレンジ、高温域での色相：無色透明）
・金属酸化物１：ルチル型酸化チタン分散液（固形分３０重量％、平均一次粒子径８〜１０ｎｍ）
・金属酸化物２：ウルツ鉱型酸化亜鉛分散液（固形分３０重量％、平均一次粒子径６〜１０ｎｍ）
・金属酸化物３：ルチル型酸化チタン分散液（固形分５０重量％、平均一次粒子径３０〜５０ｎｍ）
・金属酸化物４：ルチル型酸化チタン分散液（固形分５０重量％、平均一次粒子径３００ｎｍ）
【００３３】
（着色層用組成物の製造）
上述のバインダー１と着色材料１と金属酸化物１とを、その固形分重量比率が１００：５：３となるように常法によって混合分散することにより、着色層用組成物１を製造した。
続いて、表１に示す配合を使用した以外は、着色層用組成物１と同様の方法で着色層用組成物２〜５を製造した。
【００３４】
【表１】
2004066552.tif 000002
【００３５】
（紫外線遮蔽層用組成物の製造）
上述のバインダー１と金属酸化物３とを、その固形分重量比率が１００：３となるように常法によって混合分散することにより、紫外線遮蔽層用組成物Ａを製造した。
続いて、表２に示す配合を使用した以外は、紫外線遮蔽層用組成物Ａと同様の方法で紫外線遮蔽層用組成物Ｂ〜Ｃを製造した。
【００３６】
【表２】
2004066552.tif 000003
【００３７】
（実施例１）
予め白色のアクリル樹脂塗料が塗装されたアルミニウム板（７０×１５０ｍｍ）に対し、着色層用組成物１を乾燥膜厚が１０μｍとなるようにスプレー塗装し、温度５０℃、相対湿度５０％下で１５時間乾燥させた。次いで、紫外線遮蔽層用組成物Ａを乾燥膜厚が１０μｍとなるようにスプレー塗装し、温度５０℃、相対湿度５０％下で１５時間乾燥させた。
得られた試験体は、温度１５℃ではマゼンダ色を、温度２５℃では無色透明となり、熱による発消色を示した。
この試験体について、下記の方法にて耐紫外線性試験を行ったところ、紫外線照射前後の色差は温度２５℃で０．８、温度１５℃で０．４であった。
【００３８】
耐紫外線性試験
試験体の初期色相（Ｌ＊１、ａ＊１、ｂ＊１）を２５℃及び１５℃下で測定した後、試験体をサンシャインウェザーメーター（スガ試験機株式会社製）に取り付け、２５０時間暴露した。
次いで、暴露後の試験体の色相（Ｌ＊２、ａ＊２、ｂ＊２）を２５℃及び１５℃下で測定し、それぞれの温度における暴露前後の色差（△Ｅ）を下記式に従って算出した。
＜式＞　△Ｅ＝｛（Ｌ＊２−Ｌ＊１）２＋（ａ＊２−ａ＊１）２＋（ｂ＊２−ｂ＊１）２｝０．５
【００３９】
（実施例２）
着色層として着色層用組成物２を使用した以外は、実施例１と同様にして試験体を得た。得られた試験体は、温度１５℃ではマゼンダ色、温度２５℃では無色透明となり、熱による発消色を示した。
この試験体について実施例１と同様の耐紫外線性試験を行ったところ、紫外線照射前後の色差は温度２５℃で１．０、温度１５℃で０．７であった。
【００４０】
（実施例３）
着色層として着色層用組成物３を使用した以外は、実施例１と同様にして試験体を得た。得られた試験体は、温度１５℃ではマゼンダ色を、温度２５℃では無色透明となり、熱による発消色を示した。
この試験体について実施例１と同様の耐紫外線性試験を行ったところ、紫外線照射前後の色差は温度２５℃で０．８、温度１５℃で０．５であった。
【００４１】
（実施例４）
着色層として着色層用組成物４を使用した以外は、実施例１と同様にして試験体を得た。得られた試験体は、温度１５℃ではオレンジ色を、温度２５℃では無色透明となり、熱による発消色を示した。
この試験体について実施例１と同様の耐紫外線性試験を行ったところ、紫外線照射前後の色差は温度２５℃で０．８、温度１５℃で０．６であった。
【００４２】
（比較例１）
紫外線遮蔽層として紫外線遮蔽層用組成物Ｃを使用した以外は、実施例１と同様にして試験体を得た。得られた試験体は、温度１５℃ではマゼンダ色を、温度２５℃では無色透明となり、熱による発消色を示した。
この試験体について実施例１と同様の耐紫外線性試験を行ったところ、紫外線照射前後の色差は温度２５℃で６．８、温度１５℃で４．６であった。
【００４３】
（比較例２）
着色層として着色層用組成物５を使用した以外は、実施例１と同様にして試験体を得た。得られた試験体は、温度１５℃ではマゼンダ色を、温度２５℃では無色透明となり、熱による発消色を示した。
この試験体について実施例１と同様の耐紫外線性試験を行ったところ、紫外線照射前後の色差は温度２５℃で６．０、温度１５℃で５．４であった。
【００４４】
（比較例３）
着色層として着色層用組成物５、紫外線遮蔽層として紫外線遮蔽層用組成物Ｂを使用した以外は、実施例１と同様にして試験体を得た。得られた試験体は、温度１５℃では白濁したマゼンダ色、温度２５℃では白色となり、彩度に劣る外観となった。
この試験体について実施例１と同様の耐紫外線性試験を行ったところ、紫外線照射前後の色差は温度２５℃で３．８、温度１５℃で３．２であった。
【００４５】
（比較例４）
着色層として着色層用組成物５、紫外線遮蔽層として紫外線遮蔽層用組成物Ｃを使用した以外は、実施例１と同様にして試験体を得た。得られた試験体は、得られた試験体は、温度１５℃ではマゼンダ色を、温度２５℃では無色透明となり、熱による発消色を示した。
この試験体について実施例１と同様の耐紫外線性試験を行ったところ、紫外線照射前後の色差は温度２５℃で１９．０、温度１５℃で１８．０であった。また、紫外線照射後においては、熱による発消色性が確認されなかった。
【００４６】
【表３】
2004066552.tif 000004
【００４７】
【発明の効果】
本発明によれば、着色材料が紫外線によって劣化し難く、屋外用コーティングとして適用可能な諸性能を有する着色被膜積層体を得ることができる。